ДИСПЕРГИРУЮЩАЯ КОМПОЗИЦИЯ
DISPERSANT COMPOSITION

Настоящее изобретение относится к диспергирующей композиции, более конкретно, относится к диспергирующей композиции для цемента, строительного раствора или бетона.
Предпосылки создания изобретения
Суперпластификаторы, также известные как снижающие водопотребность добавки, применяют в качестве диспергаторов для того, чтобы избежать сегрегации частиц и улучшить характеристики текучести суспензий, как, например, при укладке бетона. Суперпластификаторы добавляют к бетону или строительному раствору для того, чтобы уменьшить водоцементное соотношение без влияния на удобоукладываемость смеси. Прочность бетона увеличивается при уменьшении водоцементного соотношения. Один важный класс суперпластификаторов составляют суперпластификаторы на основе поликарбоксилатных эфиров (РСЕ), которые обеспечивают хорошее диспергирование частиц благодаря своим химическим структурам, т.е. сополимерам метакриловой кислоты в качестве главных цепей и сополимеру метоксиполиэтиленгликоля в качестве боковых цепей. Низкая дозировка РСЕ приводит к резкому сокращению водопотребности. Еще один важный класс суперпластификаторов составляют нафталинсульфонатформальдегидные конденсаты (BNS), из которых основную группу составляют бета-нафталинсульфонатформальдегидные конденсаты. BNS демонстрируют стабильную эффективность в разнообразных суспензиях и при различных рабочих температурах, обеспечивая хорошую текучесть суспензий. Более того, BNS обладает очевидными преимуществами при применении в заполнителях, содержащих глину. Представляется перспективным объединить РСЕ и BNS для достижения обоих их преимуществ, однако, смешивание РСЕ и BNS приводит к сильному сгущению смеси и диспергирующая композиция быстро теряет функцию диспергирования. Таким образом, наиболее распространенной практикой является хранение РСЕ и BNS по отдельности и их применение на разных стадиях.
В WO 2016158921 A1 раскрыта диспергирующая композиция для гидравлической композиции, содержащая (А) высокомолекулярное соединение, содержащее мономерные звенья, включающие нафталиновое кольцо; (В) полимер, имеющий среднемассовую молекулярную массу от 1,000 до 1,000,000 и содержащий мономерные звенья, имеющие алкиленокси группу, и мономерные звенья, имеющие группу, выбранную из группы карбоновой кислоты, группы фосфорной кислоты, группы, которая превращается в группу карбоновой кислоты путем гидролиза, и группы, которая превращается в группу фосфорной кислоты путем гидролиза; и (С) конкретное соединение, представленное общими формулами (C1) - (С4).
где
11
11
21
21
31
31
41
41
22
32
33
1
2
1
2
1
2
3
3
R означает углеводородную группу, так что R-H имеет ГЛБ 5.10 или меньше; R означает углеводородную группу, так что R-Н имеет ГЛБ 5.10 или меньше; R означает углеводородную группу, так что R-H имеет ГЛБ 5.10 или меньше; R означает углеводородную группу, так что R-H имеет ГЛБ 5.10 или меньше; R, R, R независимо друг от друга выбирают из водорода или углеводородной группы, содержащей С1 - С3; Y и Y независимо друг от друга выбирают из водородной группы или -SOM, и по меньшей мере один из Y и Y означает -SOM; М означает противоион; АО означает алкиленокси группу, содержащую С2 - С4; X означает -О- или -С(O)O-; n1 означает целое число от 0 до 300; n2 означает целое число от 1 до 300; n3 и n4 означают целые числа не меньше 0 и сумма n3 и n4 составляет от 1 до 300; n5 и n6 означают целые числа не меньше 0 и сумма n3 и n4 составляет от 1 до 300; Y означает водородную группу, когда n5 означает 0; Y означает водородную группу, когда n6 означает 0.
В документе WO 2016158921 А1 предлагается возможное решение проблемы, которая заключается в том, что РСЕ и BNS не могут применяться одновременно в качестве суп ер пластификаторов, однако, в WO 2016158921 А1 огромное количество возможных Компонентов (С) приводит к скрытой проблеме, а именно к резким колебаниям текучести строительного раствора, и в примерах данного документа такие колебания подтверждены. Более того, для большинства примеров тестируется только характеристика текучести, а характеристика прочность при сжатии - нет, что создает потенциальную проблему, заключающуюся в том, что Компоненты (С), которые улучшают текучесть строительного раствора, могут оказывать негативное влияние на прочность при сжатии строительного раствора. Таким образом, специалистам в данной области все еще не ясно, какие типы Компонентов (С) позволяют обеспечить положительное действие на строительный раствор или бетон во всех требуемых аспектах, включая текучесть и прочность при сжатии.
Краткое изложение сущности изобретения
Одной из задач настоящего изобретения является обеспечение диспергирующей композиции, содержащей: а) по меньшей мере один полимер, составленный из мономеров, содержащих нафталиновое кольцо и/или меламин; b) по меньшей мере один полимер, содержащий группы карбоновой кислоты и/или фосфорной кислоты и/или любую группу, которая гидролизуется до группы карбоновой или фосфорной кислоты; и с) по меньшей мере один полимер, имеющий строение согласно Формуле I:
где
1
2
R означает водород или алкильную группу, имеющую число атомов углерода не менее 1, циклоалкильную или циклоалкенильную группу, имеющую число атомов углерода не менее 3, алкенильную группу, имеющую число атомов углерода не менее 2, арильную группу, имеющую число атомов углерода не менее 6; R означает водород или алкильную группу, имеющую число атомов углерода от 1 до 3; А означает алкиленовую группу, имеющую число атомов углерода 3 или 4; m и n означают целые числа, где m является большим чем n, и сумма m и n составляет больше чем 9 и меньше чем 12.
Другой задачей настоящего изобретения является обеспечение применения диспергирующей композиции в строительном растворе или бетоне, где массовая доля диспергирующей композиции составляет от 0.01% до 2.5% в перерасчете на массу цемента в строительном растворе.
Еще одной задачей настоящего изобретения является обеспечение водной композиции, содержащей диспергирующую композицию.
Подробное описание изобретения
<Техническая задача>
Для решения задачи, состоящей в том, что диспергирующие добавки суперпластификаторов на основе поликарбоксилатных эфиров (РСЕ) и нафталинсульфонатформальдегидного конденсата (BNS) сгущаются и в конечном итоге теряют способность диспергироваться в цементе, строительном растворе или бетоне, добавляют различные поверхностно-активные вещества. Однако, многие поверхностно-активные вещества имеют тенденцию к явному уменьшению прочности получаемого бетона при сжатии. Поскольку прочность при сжатии является одним из важнейших механических свойств бетона, важно найти поверхностно-активные вещества, которые улучшают совместимость РСЕ и BNS и одновременно увеличивают прочность бетона при сжатии.
<Техническое решение>
Для того, чтобы решить данную техническую задачу, обеспечивается диспергирующая композиция, содержащая
a) по меньшей мере один полимер, составленный из мономеров, содержащих нафталиновое кольцо и/или меламин;
b) по меньшей мере один полимер, содержащий группы карбоновой кислоты и/или фосфорной кислоты и/или любую группу, которая гидролизуется до группы карбоновой или фосфорной кислоты; и
c) по меньшей мере один полимер, имеющий строение согласно Формуле I:
где
1
2
R означает водород или алкильную группу, имеющую число атомов углерода не менее 1, циклоалкильную или циклоалкенильную группу, имеющую число атомов углерода не менее 3, алкенильную группу, имеющую число атомов углерода не менее 2, арильную группу, имеющую число атомов углерода не менее 6; R означает водород или алкильную группу, имеющую число атомов углерода от 1 до 3; А означает алкиленовую группу, имеющую число атомов углерода 3 или 4; m и n означают целые числа, где m является большим чем n, и сумма тип составляет больше чем 9 и меньше чем 12.
Компонент а) представляет собой диспергатор на основе нафталина и/или на основе меламина и Компонент b) представляет собой диспергатор на основе эфиров поликарбоновой кислоты и/или содержащий фосфорную кислоту. Когда смешивают диспергатор нафталинового и/или меламинового типа и диспергатор поликарбоновокислого и/или фосфорнокислого типа, вязкость смеси быстро увеличивается и характеристики дисперсии ухудшаются. Причиной этого является то, что нафталиновое кольцо диспергатора на основе нафталина и/или меламиновое кольцо диспергатора на основе меламина взаимодействуют с полиалкиленокси группой диспергатора на основе эфиров поликарбоновой кислоты с образованием продуктов коагуляции, которые имеют высокую кажущуюся молекулярную массу. Такие продукты коагуляции уменьшают поверхность контакта диспергатора с цементом и вследствие этого характеристики дисперсии ухудшаются. Компонент с) склонен к взаимодействию с нафталиновым кольцом диспергатора на основе нафталина и/или меламиновым кольцом диспергатора на основе меламина и, следовательно, исключает взаимодействие Компонента а) и Компонента b). Несвязанные Компонент а) и Компонент b) абсорбируются на поверхности частиц цемента в различных формах и, следовательно, синергетические эффекты Компонента а) и Компонента b) реализуются в бетоне.
Предпочтительно, Компонент а) представляет собой конденсационный полимер, полученный в результате конденсации формальдегида со структурой Формулы II-(а) и/или Формулы II-(b):
где
3
4
5
6
R, R независимо друг от друга выбирают из водорода, метильной, этильной, пропильной, бутильной и гидроксильной групп; R, R независимо друг от друга выбирают из водорода, метильной и этильной групп.
Более предпочтительно, Компонент а) представляет собой конденсационный полимер, полученный в результате конденсации формальдегида со структурой Формулы II-(а):
где
3
4
R, R независимо друг от друга выбирают из водорода, метильной, этильной, пропильной, бутильной, гидроксильной группы.
Еще более предпочтительно, Компонент а) представляет собой конденсационный полимер, полученный при конденсации формальдегида и одного или нескольких соединений, выбранных из нафталина, метилнафталина, этилнафталина, бутилнафталина, гидроксилнафталина.
Для достижения хорошей текучести бетона среднемассовая молекулярная масса Компонента а) составляет от 1,000 до 100,000 и предпочтительно от 2,000 до 50,000, и еще более предпочтительно от 5,000 до 30,000.
Предпочтительно, Компонент b) представляет собой сополимер структуры Формулы III и одной или нескольких, выбранных из структуры Формулы IV-(a) и Формулы IV-(b), и/или конденсационный полимер, полученный в результате конденсации формальдегида со структурой Формулы V и Формулы VI:
где
7
8
10
11
12
15
16
18
22
9
19
13
14
17
20
21
R, R, R, R, R, R, R, R, R независимо друг от друга выбирают из водорода, метальной и этильной групп; R, R независимо друг от друга выбирают из водорода и алкильной группы, имеющей число атомов углерода от 1 до 30; R, R и R независимо друг от друга выбирают из водорода, метила, этила, гидрокси пропила, щелочного металла, щелочноземельного металла, аммония и амина; R и R, независимо друг от друга выбирают из водорода, алкильной группы, имеющей число атомов углерода от 1 до 4; А означает алкиленовую группу, имеющую число атомов углерода от 2 до 18; х означает целое число от 0 до 2; у означает целое число от 0 до 1; h выбирают из целого числа от 1 до 3; z и j независимо друг от друга выбирают из целого числа от 1 до 500.
Более предпочтительно, Компонент b) представляет собой сополимер структуры Формулы III и одной или нескольких, выбранных из структуры Формулы IV-(a) и Формулы IV-(b), и/или конденсационный полимер, полученный в результате конденсации формальдегида со структурой Формулы V и Формулы VI:
где
7
8
10
11
12
15
16
18
22
9
19
13
14
17
20
21
R, R, R, R, R, R, R, R, R независимо друг от друга выбирают из водорода и метильной группы; R, R независимо друг от друга выбирают из водорода и алкильной группы, имеющей число атомов углерода от 1 до 30; R, R и R независимо друг от друга выбирают из водорода, метила, этила, гидрокси пропила, щелочного металла, щелочноземельного металла, аммония и амина; R и R независимо друг от друга выбирают из водорода, алкильной группы, имеющей число атомов углерода от 1 до 4; А означает алкиленовую группу, имеющую число атомов углерода от 2 до 4; х означает целое число от 0 до 2; у означает целое число от 0 до 1; h выбирают из целого числа от 1 до 3; z и j независимо друг от друга выбирают из целого числа от 1 до 250.
Для достижения хорошей текучести бетона среднемассовая молекулярная масса Компонента b) составляет от 1,000 до 500,000 и предпочтительно от 5,000 до 200,000, и еще более предпочтительно от 10,000 до 100,000.
Массовое отношение указанного Компонента а) к Компоненту b) составляет предпочтительно от 1:10 до 10:1 и более предпочтительно от 1:3 до 3:1, и наиболее предпочтительно от 1:2 до 2:1.
Компонент с) добавляют в смесь Компонента а) и Компонента b) для того, чтобы стабилизировать смесь и избежать сгущения диспергатора.
Предпочтительно, Компонент с) представляет собой структуру Формулы I:
где
1
2
R означает водород или алкильную группу, имеющую число атомов углерода не менее 1 и не более 34, цикл о алкильную или циклоалкенильную группу, имеющую число атомов углерода не менее 3 и не более 8, алкенильную группу, имеющую число атомов углерода не менее 2 и не более 18, арильную группу, имеющую число атомов углерода не менее 6; R означает водород или алкильную группу, имеющую число атомов углерода от 1 до 3; А означает алкиленовую группу, имеющую число атомов углерода 3 или 4; m означает целое число, выбранное из диапазона от 5 до 11 и n означает целое число, выбранное из диапазона от 1 до 7, где m является большим чем n, и сумма m и n составляет больше чем 9 и меньше чем 12.
Более предпочтительно, Компонент с) представляет собой смесь по меньшей мере одного представителя, выбранного из Группы I, составленной из простого полиоксиалкилен [полиоксиэтилен(5) полиоксибутилен(4)] нонилового эфира, простого полиоксиалкилен [полиоксиэтилен(6) полиоксибутилен(3)] нонилового эфира, простого полиоксиалкилен [полиоксиэтилен(7) полиоксибутилен(2)] нонилового эфира, простого полиоксиалкилен [полиоксиэтилен(8) полиоксибутилен(1)] нонилового эфира, простого полиоксиалкилен [полиоксиэтилен(5) полиоксибутилен(4)] децилового эфира, простого полиоксиалкилен [полиоксиэтилен(6) полиоксибутилен(3)] децилового эфира, простого полиоксиалкилен [полиоксиэтилен(7) полиоксибутилен(2)] децилового эфира, простого полиоксиалкилен [полиоксиэтилен(8) полиоксибутилен(1)] децилового эфира, простого полиоксиалкилен [полиоксиэтилен(5) полиоксибутилен(4)] ундецилового эфира, простого полиоксиалкилен [полиоксиэтилен(6) полиоксибутилен(3)] ундецилового эфира, простого полиоксиалкилен [полиоксиэтилен(7) полиоксибутилен(2)] ундецилового эфира, простого полиоксиалкилен [полиоксиэтилен(8) полиоксибутилен(1)] ундецилового эфира, простого полиоксиалкилен [полиоксиэтилен(5) полиоксибутилен(4)] тридецилового эфира, простого полиоксиалкилен [полиоксиэтилен(6) полиоксибутилен(3)] тридецилового эфира, простого полиоксиалкилен [полиоксиэтилен(7) полиоксибутилен(2)] тридецилового эфира, простого полиоксиалкилен [полиоксиэтилен(8) полиоксибутилен(1)] тридецилового эфира, простого полиоксиалкилен [полиоксиэтилен(5) полиоксибутилен(4)] пентадецилового эфира, простого полиоксиалкилен [полиоксиэтилен(6) полиоксибутилен(3)] пентадецилового эфира, простого полиоксиалкилен [полиоксиэтилен(7) полиоксибутилен(2)] пентадецилового эфира, простого полиоксиалкилен [полиоксиэтилен(8) полиоксибутилен(1)] пентадецилового эфира, простого полиоксиалкилен [полиоксиэтилен(5)полиоксипропилен(4)] 2-пропилгептанолового эфира, простого полиоксиалкилен [полиоксиэтилен(6)полиоксипропилен(3)] 2-пропилгептанолового эфира, простого полиоксиалкилен [полиоксиэтилен(7)полиоксипропилен(2)] 2-пропилгептанолового эфира, простого полиоксиалкилен [полиоксиэтилен(8)полиоксипропилен(1)] 2-пропилгептанолового эфира; и по меньшей мере одного представителя, выбранного из Группы II, составленной из простого полиоксиалкилен [полиоксиэтилен(6) полиоксибутилен(4)] нонилового эфира, простого полиоксиалкилен [полиоксиэтилен(7) полиоксибутилен(3)] нонилового эфира, простого полиоксиалкилен [полиоксиэтилен(8) полиоксибутилен(2)] нонилового эфира, простого полиоксиалкилен [полиоксиэтилен(9) полиоксибутилен(1)] нонилового эфира, простого полиоксиалкилен [полиоксиэтилен(6) полиоксибутилен(5)] нонилового эфира, простого полиоксиалкилен [полиоксиэтилен(7) полиоксибутилен(4)] нонилового эфира, простого полиоксиалкилен [полиоксиэтилен(8) полиоксибутилен(3)] нонилового эфира, простого полиоксиалкилен [полиоксиэтилен(9) полиоксибутилен(2)] нонилового эфира, простого полиоксиалкилен [полиоксиэтилен(10) полиоксибутилен(1)] нонилового эфира, простого полиоксиалкилен [полиоксиэтилен(6) полиоксибутилен(4)] децилового эфира, простого полиоксиалкилен [полиоксиэтилен(7) полиоксибутилен(3)] децилового эфира, простого полиоксиалкилен [полиоксиэтилен(8) полиоксибутилен(2)] децилового эфира, простого полиоксиалкилен [полиоксиэтилен(9) полиоксибутилен(1)] децилового эфира, простого полиоксиалкилен [полиоксиэтилен(6) полиоксибутилен(5)] децилового эфира, простого полиоксиалкилен [полиоксиэтилен(7) полиоксибутилен(4)] децилового эфира, простого полиоксиалкилен [полиоксиэтилен(8) полиоксибутилен(3)] децилового эфира, простого полиоксиалкилен [полиоксиэтилен(9) полиоксибутилен(2)] децилового эфира, простого полиоксиалкилен [полиоксиэтилен(10) полиоксибутилен(1)] децилового эфира, простого полиоксиалкилен [полиоксиэтилен(6) полиоксибутилен(4)] ундецилового эфира, простого полиоксиалкилен [полиоксиэтилен(7) полиоксибутилен(3)] ундецилового эфира, простого полиоксиалкилен [полиоксиэтилен(8) полиоксибутилен(2)] ундецилового эфира, простого полиоксиалкилен [полиоксиэтилен(9) полиоксибутилен(1)] ундецилового эфира, простого полиоксиалкилен [полиоксиэтилен(6) полиоксибутилен(5)] ундецилового эфира, простого полиоксиалкилен [полиоксиэтилен(7) полиоксибутилен(4)] ундецилового эфира, простого полиоксиалкилен [полиоксиэтилен(8) полиоксибутилен(3)] ундецилового эфира, простого полиоксиалкилен [полиоксиэтилен(9) полиоксибутилен(2)] ундецилового эфира, простого полиоксиалкилен [полиоксиэтилен(10) полиоксибутилен(1)] ундецилового эфира, простого полиоксиалкилен [полиоксиэтилен(6) полиоксибутилен(4)] тридецилового эфира, простого полиоксиалкилен [полиоксиэтилен(7) полиоксибутилен(3)] тридецилового эфира, простого полиоксиалкилен [полиоксиэтилен(8) полиоксибутилен(2)] тридецилового эфира, простого полиоксиалкилен [полиоксиэтилен(9) полиоксибутилен(1)] тридецилового эфира, простого полиоксиалкилен [полиоксиэтилен(6) полиоксибутилен(5)] тридецилового эфира, простого полиоксиалкилен [полиоксиэтилен(7) полиоксибутилен(4)] тридецилового эфира, простого полиоксиалкилен [полиоксиэтилен(8) полиоксибутилен(3)] тридецилового эфира, простого полиоксиалкилен [полиоксиэтилен(9) полиоксибутилен(2)] тридецилового эфира, простого полиоксиалкилен [полиоксиэтилен(10) полиоксибутилен(1)] тридецилового эфира, простого полиоксиалкилен [полиоксиэтилен(6) полиоксибутилен(4)] пентадецилового эфира, простого полиоксиалкилен [полиоксиэтилен(7) полиоксибутилен(3)] пентадецилового эфира, простого полиоксиалкилен [полиоксиэтилен(8) полиоксибутилен(2)] пентадецилового эфира, простого полиоксиалкилен [полиоксиэтилен(9) полиоксибутилен(1)] пентадецилового эфира, простого полиоксиалкилен [полиоксиэтилен(6) полиоксибутилен(5)] пентадецилового эфира, простого полиоксиалкилен [полиоксиэтилен(7) полиоксибутилен(4)] пентадецилового эфира, простого полиоксиалкилен [полиоксиэтилен(8) полиоксибутилен(3)] пентадецилового эфира, простого полиоксиалкилен [полиоксиэтилен(9) полиоксибутилен(2)] пентадецилового эфира, простого полиоксиалкилен [полиоксиэтилен(10) полиоксибутилен(1)] пентадецилового эфира, простого полиоксиалкилен [полиоксиэтилен(6)полиоксипропилен(4)] 2-пропилгептанолового эфира, простого полиоксиалкилен [полиоксиэтилен(7)полиоксипропилен(3)] 2-пропилгептанолового эфира, простого полиоксиалкилен [полиоксиэтилен(8)полиоксипропилен(2)] 2-пропилгептанолового эфира, простого полиоксиалкилен [полиоксиэтилен(9)полиоксипропилен(1)] 2-пропилгептанолового эфира, простого полиоксиалкилен [полиоксиэтилен(6)полиоксипропилен(5)] 2-пропилгептанолового эфира, простого полиоксиалкилен [полиоксиэтилен(7)полиоксипропилен(4)] 2-пропилгептанолового эфира, простого полиоксиалкилен [полиоксиэтилен(8)полиоксипропилен(3)] 2-пропилгептанолового эфира, простого полиоксиалкилен [полиоксиэтилен(9)полиоксипропилен(2)] 2-пропилгептанолового эфира, простого полиоксиалкилен [полиоксиэтилен(10)полиоксипропилен(1)] 2-пропилгептанолового эфира и Группы III, составленной из простого полиоксиалкилен [полиоксиэтилен(7) полиоксибутилен(5)] нонилового эфира, простого полиоксиалкилен [полиоксиэтилен(8) полиоксибутилен(4)] нонилового эфира, простого полиоксиалкилен [полиоксиэтилен(9) полиоксибутилен(3)] нонилового эфира, простого полиоксиалкилен [полиоксиэтилен(10) полиоксибутилен(2)] нонилового эфира, простого полиоксиалкилен [полиоксиэтилен(11) полиоксибутилен(1)] нонилового эфира, простого полиоксиалкилен [полиоксиэтилен(7) полиоксибутилен(5)] децилового эфира, простого полиоксиалкилен [полиоксиэтилен(8) полиоксибутилен(4)] децилового эфира, простого полиоксиалкилен [полиоксиэтилен(9) полиоксибутилен(3)] децилового эфира, простого полиоксиалкилен [полиоксиэтилен(10) полиоксибутилен(2)] децилового эфира, простого полиоксиалкилен [полиоксиэтилен(11) полиоксибутилен(1)] децилового эфира, простого полиоксиалкилен [полиоксиэтилен(7) полиоксибутилен(5)] ундецилового эфира, простого полиоксиалкилен [полиоксиэтилен(8) полиоксибутилен(4)] ундецилового эфира, простого полиоксиалкилен [полиоксиэтилен(9) полиоксибутилен(3)] ундецилового эфира, простого полиоксиалкилен [полиоксиэтилен(10) полиоксибутилен(2)] ундецилового эфира, простого полиоксиалкилен [полиоксиэтилен(11) полиоксибутилен(1)] ундецилового эфира, простого полиоксиалкилен [полиоксиэтилен(7) полиоксибутилен(5)] тридецилового эфира, простого полиоксиалкилен [полиоксиэтилен(8) полиоксибутилен(4)] тридецилового эфира, простого полиоксиалкилен [полиоксиэтилен(9) полиоксибутилен(3)] тридецилового эфира, простого полиоксиалкилен [полиоксиэтилен(10) полиоксибутилен(2)] тридецилового эфира, простого полиоксиалкилен [полиоксиэтилен(11) полиоксибутилен(1)] тридецилового эфира, простого полиоксиалкилен [полиоксиэтилен(7) полиоксибутилен(5)] пентадецилового эфира, простого полиоксиалкилен [полиоксиэтилен(8) полиоксибутилен(4)] пентадецилового эфира, простого полиоксиалкилен [полиоксиэтилен(9) полиоксибутилен(3)] пентадецилового эфира, простого полиоксиалкилен [полиоксиэтилен(10) полиоксибутилен(2)] пентадецилового эфира, простого полиоксиалкилен [полиоксиэтилен(11) полиоксибутилен(1)] пентадецилового эфира, простого полиоксиалкилен [полиоксиэтилен(7)полиоксипропилен(5)] 2-пропилгептанолового эфира, простого полиоксиалкилен [полиоксиэтилен(8)полиоксипропилен(4)] 2-пропилгептанолового эфира, простого полиоксиалкилен [полиоксиэтилен(9)полиоксипропилен(3)] 2-пропилгептанолового эфира, простого полиоксиалкилен [полиоксиэтилен(10)полиоксипропилен(2)] 2-пропилгептанолового эфира, простого полиоксиалкилен [полиоксиэтилен(11)полиоксипропилен(1)] 2-пропилгептанолового эфира.
Более предпочтительно, Компонент с) представляет собой смесь по меньшей мере одного представителя, выбранного из Группы III, составленной из простого полиоксиалкилен [полиоксиэтилен(7) полиоксибутилен(5)] нонилового эфира, простого полиоксиалкилен [полиоксиэтилен(8) полиоксибутилен(4)] нонилового эфира, простого полиоксиалкилен [полиоксиэтилен(9) полиоксибутилен(3)] нонилового эфира, простого полиоксиалкилен [полиоксиэтилен(10) полиоксибутилен(2)] нонилового эфира, простого полиоксиалкилен [полиоксиэтилен(11) полиоксибутилен(1)] нонилового эфира, простого полиоксиалкилен [полиоксиэтилен(7) полиоксибутилен(5)] децилового эфира, простого полиоксиалкилен [полиоксиэтилен(8) полиоксибутилен(4)] децилового эфира, простого полиоксиалкилен [полиоксиэтилен(9) полиоксибутилен(3)] децилового эфира, простого полиоксиалкилен [полиоксиэтилен(10) полиоксибутилен(2)] децилового эфира, простого полиоксиалкилен [полиоксиэтилен(11) полиоксибутилен(1)] децилового эфира, простого полиоксиалкилен [полиоксиэтилен(7) полиоксибутилен(5)] ундецилового эфира, простого полиоксиалкилен [полиоксиэтилен(8) полиоксибутилен(4)] ундецилового эфира, простого полиоксиалкилен [полиоксиэтилен(9) полиоксибутилен(3)] ундецилового эфира, простого полиоксиалкилен [полиоксиэтилен(10) полиоксибутилен(2)] ундецилового эфира, простого полиоксиалкилен [полиоксиэтилен(11) полиоксибутилен(1)] ундецилового эфира, простого полиоксиалкилен [полиоксиэтилен(7) полиоксибутилен(5)] тридецилового эфира, простого полиоксиалкилен [полиоксиэтилен(8) полиоксибутилен(4)] тридецилового эфира, простого полиоксиалкилен [полиоксиэтилен(9) полиоксибутилен(3)] тридецилового эфира, простого полиоксиалкилен [полиоксиэтилен(10) полиоксибутилен(2)] тридецилового эфира, простого полиоксиалкилен [полиоксиэтилен(11) полиоксибутилен(1)] тридецилового эфира, простого полиоксиалкилен [полиоксиэтилен(7) полиоксибутилен(5)] пентадецилового эфира, простого полиоксиалкилен [полиоксиэтилен(8) полиоксибутилен(4)] пентадецилового эфира, простого полиоксиалкилен [полиоксиэтилен(9) полиоксибутилен(3)] пентадецилового эфира, простого полиоксиалкилен [полиоксиэтилен(10) полиоксибутилен(2)] пентадецилового эфира, простого полиоксиалкилен [полиоксиэтилен(11) полиоксибутилен(1)] пентадецилового эфира, простого полиоксиалкилен [полиоксиэтилен(7)полиоксипропилен(5)] 2-пропилгептанолового эфира, простого полиоксиалкилен [полиоксиэтилен(8)полиоксипропилен(4)] 2-пропилгептанолового эфира, простого полиоксиалкилен [полиоксиэтилен(9)полиоксипропилен(3)] 2-пропилгептанолового эфира, простого полиоксиалкилен [полиоксиэтилен(10)полиоксипропилен(2)] 2-пропилгептанолового эфира, простого полиоксиалкилен [полиоксиэтилен(11)полиоксипропилен(1)] 2-пропилгептанолового эфира; и по меньшей мере одного представителя, выбранного из Группы I, составленной из простого полиоксиалкилен [полиоксиэтилен(5) полиоксибутилен(4)] нонилового эфира, простого полиоксиалкилен [полиоксиэтилен(6) полиоксибутилен(3)] нонилового эфира, простого полиоксиалкилен [полиоксиэтилен(7) полиоксибутилен(2)] нонилового эфира, простого полиоксиалкилен [полиоксиэтилен(8) полиоксибутилен(1)] нонилового эфира, простого полиоксиалкилен [полиоксиэтилен(5) полиоксибутилен(4)] децилового эфира, простого полиоксиалкилен [полиоксиэтилен(6) полиоксибутилен(3)] децилового эфира, простого полиоксиалкилен [полиоксиэтилен(7) полиоксибутилен(2)] децилового эфира, простого полиоксиалкилен [полиоксиэтилен(8) полиоксибутилен(1)] децилового эфира, простого полиоксиалкилен [полиоксиэтилен(5) полиоксибутилен(4)] ундецилового эфира, простого полиоксиалкилен [полиоксиэтилен(6) полиоксибутилен(3)] ундецилового эфира, простого полиоксиалкилен [полиоксиэтилен(7) полиоксибутилен(2)] ундецилового эфира, простого полиоксиалкилен [полиоксиэтилен(8) полиоксибутилен(1)] ундецилового эфира, простого полиоксиалкилен [полиоксиэтилен(5) полиоксибутилен(4)] тридецилового эфира, простого полиоксиалкилен [полиоксиэтилен(6) полиоксибутилен(3)] тридецилового эфира, простого полиоксиалкилен [полиоксиэтилен(7) полиоксибутилен(2)] тридецилового эфира, простого полиоксиалкилен [полиоксиэтилен(8) полиоксибутилен(1)] тридецилового эфира, простого полиоксиалкилен [полиоксиэтилен(5) полиоксибутилен(4)] пентадецилового эфира, простого полиоксиалкилен [полиоксиэтилен(6) полиоксибутилен(3)] пентадецилового эфира, простого полиоксиалкилен [полиоксиэтилен(7) полиоксибутилен(2)] пентадецилового эфира, простого полиоксиалкилен [полиоксиэтилен(8) полиоксибутилен(1)] пентадецилового эфира, простого полиоксиалкилен [полиоксиэтилен(5)полиоксипропилен(4)] 2-пропилгептанолового эфира, простого полиоксиалкилен [полиоксиэтилен(6)полиоксипропилен(3)] 2-пропилгептанолового эфира, простого полиоксиалкилен [полиоксиэтилен(7)полиоксипропилен(2)] 2-пропилгептанолового эфира, простого полиоксиалкилен [полиоксиэтилен(8)полиоксипропилен(1)] 2-пропилгептанолового эфира и Группы II, составленной из простого полиоксиалкилен [полиоксиэтилен(6) полиоксибутилен(4)] нонилового эфира, простого полиоксиалкилен [полиоксиэтилен(7) полиоксибутилен(3)] нонилового эфира, простого полиоксиалкилен [полиоксиэтилен(8) полиоксибутилен(2)] нонилового эфира, простого полиоксиалкилен [полиоксиэтилен(9) полиоксибутилен(1)] нонилового эфира, простого полиоксиалкилен [полиоксиэтилен(6) полиоксибутилен(5)] нонилового эфира, простого полиоксиалкилен [полиоксиэтилен(7) полиоксибутилен(4)] нонилового эфира, простого полиоксиалкилен [полиоксиэтилен(8) полиоксибутилен(3)] нонилового эфира, простого полиоксиалкилен [полиоксиэтилен(9) полиоксибутилен(2)] нонилового эфира, простого полиоксиалкилен [полиоксиэтилен(10) полиоксибутилен(1)] нонилового эфира, простого полиоксиалкилен [полиоксиэтилен(6) полиоксибутилен(4)] децилового эфира, простого полиоксиалкилен [полиоксиэтилен(7) полиоксибутилен(3)] децилового эфира, простого полиоксиалкилен [полиоксиэтилен(8) полиоксибутилен(2)] децилового эфира, простого полиоксиалкилен [полиоксиэтилен(9) полиоксибутилен(1)] децилового эфира, простого полиоксиалкилен [полиоксиэтилен(6) полиоксибутилен(5)] децилового эфира, простого полиоксиалкилен [полиоксиэтилен(7) полиоксибутилен(4)] децилового эфира, простого полиоксиалкилен [полиоксиэтилен(8) полиоксибутилен(3)] децилового эфира, простого полиоксиалкилен [полиоксиэтилен(9) полиоксибутилен(2)] децилового эфира, простого полиоксиалкилен [полиоксиэтилен(10) полиоксибутилен(1)] децилового эфира, простого полиоксиалкилен [полиоксиэтилен(6) полиоксибутилен(4)] ундецилового эфира, простого полиоксиалкилен [полиоксиэтилен(7) полиоксибутилен(3)] ундецилового эфира, простого полиоксиалкилен [полиоксиэтилен(8) полиоксибутилен(2)] ундецилового эфира, простого полиоксиалкилен [полиоксиэтилен(9) полиоксибутилен(1)] ундецилового эфира, простого полиоксиалкилен [полиоксиэтилен(6) полиоксибутилен(5)] ундецилового эфира, простого полиоксиалкилен [полиоксиэтилен(7) полиоксибутилен(4)] ундецилового эфира, простого полиоксиалкилен [полиоксиэтилен(8) полиоксибутилен(3)] ундецилового эфира, простого полиоксиалкилен [полиоксиэтилен(9) полиоксибутилен(2)] ундецилового эфира, простого полиоксиалкилен [полиоксиэтилен(10) полиоксибутилен(1)] ундецилового эфира, простого полиоксиалкилен [полиоксиэтилен(6) полиоксибутилен(4)] тридецилового эфира, простого полиоксиалкилен [полиоксиэтилен(7) полиоксибутилен(3)] тридецилового эфира, простого полиоксиалкилен [полиоксиэтилен(8) полиоксибутилен(2)] тридецилового эфира, простого полиоксиалкилен [полиоксиэтилен(9) полиоксибутилен(1)] тридецилового эфира, простого полиоксиалкилен [полиоксиэтилен(6) полиоксибутилен(5)] тридецилового эфира, простого полиоксиалкилен [полиоксиэтилен(7) полиоксибутилен(4)] тридецилового эфира, простого полиоксиалкилен [полиоксиэтилен(8) полиоксибутилен(3)] тридецилового эфира, простого полиоксиалкилен [полиоксиэтилен(9) полиоксибутилен(2)] тридецилового эфира, простого полиоксиалкилен [полиоксиэтилен(10) полиоксибутилен(1)] тридецилового эфира, простого полиоксиалкилен [полиоксиэтилен(6) полиоксибутилен(4)] пентадецилового эфира, простого полиоксиалкилен [полиоксиэтилен(7) полиоксибутилен(3)] пентадецилового эфира, простого полиоксиалкилен [полиоксиэтилен(8) полиоксибутилен(2)] пентадецилового эфира, простого полиоксиалкилен [полиоксиэтилен(9) полиоксибутилен(1)] пентадецилового эфира, простого полиоксиалкилен [полиоксиэтилен(6) полиоксибутилен(5)] пентадецилового эфира, простого полиоксиалкилен [полиоксиэтилен(7) полиоксибутилен(4)] пентадецилового эфира, простого полиоксиалкилен [полиоксиэтилен(8) полиоксибутилен(3)] пентадецилового эфира, простого полиоксиалкилен [полиоксиэтилен(9) полиоксибутилен(2)] пентадецилового эфира, простого полиоксиалкилен [полиоксиэтилен(10) полиоксибутилен(1)] пентадецилового эфира, простого полиоксиалкилен [полиоксиэтилен(6)полиоксипропилен(4)] 2-пропилгептанолового эфира, простого полиоксиалкилен [полиоксиэтилен(7)полиоксипропилен(3)] 2-пропилгептанолового эфира, простого полиоксиалкилен [полиоксиэтилен(8)полиоксипропилен(2)] 2-пропилгептанолового эфира, простого полиоксиалкилен [полиоксиэтилен(9)полиоксипропилен(1)] 2-пропилгептанолового эфира, простого полиоксиалкилен [полиоксиэтилен(6)полиоксипропилен(5)] 2-пропилгептанолового эфира, простого полиоксиалкилен [полиоксиэтилен(7)полиоксипропилен(4)] 2-пропилгептанолового эфира, простого полиоксиалкилен [полиоксиэтилен(8)полиоксипропилен(3)] 2-пропилгептанолового эфира, простого полиоксиалкилен [полиоксиэтилен(9)полиоксипропилен(2)] 2-пропилгептанолового эфира, простого полиоксиалкилен [полиоксиэтилен(10)полиоксипропилен(1)] 2-пропилгептанолового эфира.
Более предпочтительно, Компонент с) представляет собой по меньшей мере один представитель, выбранный из Группы II, составленной из простого полиоксиалкилен [полиоксиэтилен(6) полиоксибутилен(4)] нонилового эфира, простого полиоксиалкилен [полиоксиэтилен(7) полиоксибутилен(3)] нонилового эфира, простого полиоксиалкилен [полиоксиэтилен(8) полиоксибутилен(2)] нонилового эфира, простого полиоксиалкилен [полиоксиэтилен(9) полиоксибутилен(1)] нонилового эфира, простого полиоксиалкилен [полиоксиэтилен(6) полиоксибутилен(5)] нонилового эфира, простого полиоксиалкилен [полиоксиэтилен(7) полиоксибутилен(4)] нонилового эфира, простого полиоксиалкилен [полиоксиэтилен(8) полиоксибутилен(3)] нонилового эфира, простого полиоксиалкилен [полиоксиэтилен(9) полиоксибутилен(2)] нонилового эфира, простого полиоксиалкилен [полиоксиэтилен(10) полиоксибутилен(1)] нонилового эфира, простого полиоксиалкилен [полиоксиэтилен(6) полиоксибутилен(4)] децилового эфира, простого полиоксиалкилен [полиоксиэтилен(7) полиоксибутилен(3)] децилового эфира, простого полиоксиалкилен [полиоксиэтилен(8) полиоксибутилен(2)] децилового эфира, простого полиоксиалкилен [полиоксиэтилен(9) полиоксибутилен(1)] децилового эфира, простого полиоксиалкилен [полиоксиэтилен(6) полиоксибутилен(5)] децилового эфира, простого полиоксиалкилен [полиоксиэтилен(7) полиоксибутилен(4)] децилового эфира, простого полиоксиалкилен [полиоксиэтилен(8) полиоксибутилен(3)] децилового эфира, простого полиоксиалкилен [полиоксиэтилен(9) полиоксибутилен(2)] децилового эфира, простого полиоксиалкилен [полиоксиэтилен(10) полиоксибутилен(1)] децилового эфира, простого полиоксиалкилен [полиоксиэтилен(6) полиоксибутилен(4)] ундецилового эфира, простого полиоксиалкилен [полиоксиэтилен(7) полиоксибутилен(3)] ундецилового эфира, простого полиоксиалкилен [полиоксиэтилен(8) полиоксибутилен(2)] ундецилового эфира, простого полиоксиалкилен [полиоксиэтилен(9) полиоксибутилен(1)] ундецилового эфира, простого полиоксиалкилен [полиоксиэтилен(6) полиоксибутилен(5)] ундецилового эфира, простого полиоксиалкилен [полиоксиэтилен(7) полиоксибутилен(4)] ундецилового эфира, простого полиоксиалкилен [полиоксиэтилен(8) полиоксибутилен(3)] ундецилового эфира, простого полиоксиалкилен [полиоксиэтилен(9) полиоксибутилен(2)] ундецилового эфира, простого полиоксиалкилен [полиоксиэтилен(10) полиоксибутилен(1)] ундецилового эфира, простого полиоксиалкилен [полиоксиэтилен(6) полиоксибутилен(4)] тридецилового эфира, простого полиоксиалкилен [полиоксиэтилен(7) полиоксибутилен(3)] тридецилового эфира, простого полиоксиалкилен [полиоксиэтилен(8) полиоксибутилен(2)] тридецилового эфира, простого полиоксиалкилен [полиоксиэтилен(9) полиоксибутилен(1)] тридецилового эфира, простого полиоксиалкилен [полиоксиэтилен(6) полиоксибутилен(5)] тридецилового эфира, простого полиоксиалкилен [полиоксиэтилен(7) полиоксибутилен(4)] тридецилового эфира, простого полиоксиалкилен [полиоксиэтилен(8) полиоксибутилен(3)] тридецилового эфира, простого полиоксиалкилен [полиоксиэтилен(9) полиоксибутилен(2)] тридецилового эфира, простого полиоксиалкилен [полиоксиэтилен(10) полиоксибутилен(1)] тридецилового эфира, простого полиоксиалкилен [полиоксиэтилен(6) полиоксибутилен(4)] пентадецилового эфира, простого полиоксиалкилен [полиоксиэтилен(7) полиоксибутилен(3)] пентадецилового эфира, простого полиоксиалкилен [полиоксиэтилен(8) полиоксибутилен(2)] пентадецилового эфира, простого полиоксиалкилен [полиоксиэтилен(9) полиоксибутилен(1)] пентадецилового эфира, простого полиоксиалкилен [полиоксиэтилен(6) полиоксибутилен(5)] пентадецилового эфира, простого полиоксиалкилен [полиоксиэтилен(7) полиоксибутилен(4)] пентадецилового эфира, простого полиоксиалкилен [полиоксиэтилен(8) полиоксибутилен(3)] пентадецилового эфира, простого полиоксиалкилен [полиоксиэтилен(9) полиоксибутилен(2)] пентадецилового эфира, простого полиоксиалкилен [полиоксиэтилен(10) полиоксибутилен(1)] пентадецилового эфира, простого полиоксиалкилен [полиоксиэтилен(6)полиоксипропилен(4)] 2-пропилгептанолового эфира, простого полиоксиалкилен [полиоксиэтилен(7)полиоксипропилен(3)] 2-пропилгептанолового эфира, простого полиоксиалкилен [полиоксиэтилен(8)полиоксипропилен(2)] 2-пропилгептанолового эфира, простого полиоксиалкилен [полиоксиэтилен(9)полиоксипропилен(1)] 2-пропилгептанолового эфира, простого полиоксиалкилен [полиоксиэтилен(6)полиоксипропилен(5)] 2-пропилгептанолового эфира, простого полиоксиалкилен [полиоксиэтилен(7)полиоксипропилен(4)] 2-пропилгептанолового эфира, простого полиоксиалкилен [полиоксиэтилен(8)полиоксипропилен(3)] 2-пропилгептанолового эфира, простого полиоксиалкилен [полиоксиэтилен(9)полиоксипропилен(2)] 2-пропилгептанолового эфира, простого полиоксиалкилен [полиоксиэтилен(10)полиоксипропилен(1)] 2-пропилгептанолового эфира.
Массовое отношение указанного Компонента с) к сумме Компонентов а) и b) предпочтительно составляет от 1:100 до 1:5 и более предпочтительно от 1:50 до 1:6.
Диспергирующую композицию, содержащую Компоненты а), b) и с), предпочтительно применяют в строительном растворе или бетоне в качестве суперпластификатора. Массовая доля указанной композиции при ее применении предпочтительно составляет от 0.01% до 2.5% в перерасчете на массу цемента в строительном растворе. Диспергирующую композицию предпочтительно растворяют в воде с получением водной композиции, которую добавляют в строительный раствор или бетон, обеспечивая массовое соотношение композиции и воды от 1:10 до 1:1 и предпочтительно от 1:6 до 1:1.5.
<Технический эффект>
Высокое содержание воздуха в строительном растворе приводит к хорошей текучести, но к уменьшению прочности при сжатии отвержденного бетона. Данная задача была решена с помощью Компонента с) настоящего изобретения, и бетон при добавлении к нему диспергирующей композиции демонстрирует превосходную текучесть, удобоукладываемость, а также высокую прочность при сжатии. Выдающаяся прочность при сжатии коррелирует с низким содержание воздуха в бетоне.
<Варианты осуществления изобретения>
-й
1 вариант осуществления представляет собой диспергирующую композицию, содержащую Компонент а), который представляет собой конденсационный полимер, полученный в результате конденсации формальдегида со структурой Формулы II-(а):
3
4
где R, R независимо друг от друга выбирают из водорода, метильной и этильной групп; и Компонент b), который представляет собой сополимер структуры Формулы III и Формулы IV-(a):
7
8
10
11
12
9
13
где R, R, R, R, R независимо друг от друга выбирают из водорода, метильной и этильной групп, R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2, у означает целое число от 0 до 1, z выбирают из целого числа от 1 до 500; и Компонент с), который представляет собой смесь по меньшей мере одного представителя, выбранного из Группы I, и по меньшей мере одного представителя, выбранного из Группы II и Группы III.
-й
2 вариант осуществления представляет собой диспергирующую композицию, содержащую Компонент а), который представляет собой конденсационный полимер, полученный в результате конденсации формальдегида со структурой Формулы II-(а):
3
4
где R, R независимо друг от друга выбирают из водорода, метильной и этильной групп; и Компонент b), который представляет собой сополимер структуры Формулы III и Формулы IV-(a):
7
8
10
11
12
9
13
где R, R, R, R, R независимо друг от друга выбирают из водорода, метильной и этильной групп, R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2, у означает целое число от 0 до 1, z выбирают из целого числа от 1 до 500; и Компонент с), который представляет собой смесь по меньшей мере одного представителя, выбранного из Группы III, и по меньшей мере одного представителя, выбранного из Группы I и Группы II.
-й
3 вариант осуществления представляет собой диспергирующую композицию, содержащую Компонент а), который представляет собой конденсационный полимер, полученный в результате конденсации формальдегида со структурой Формулы II-(а):
3
4
где R, R независимо друг от друга выбирают из водорода, метильной и этильной групп; и Компонент b), который представляет собой сополимер структуры Формулы III и Формулы IV-(a):
7
8
10
11
12
9
13
где R, R, R, R, R независимо друг от друга выбирают из водорода, метильной и этильной групп, R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2, у означает целое число от 0 до 1, z выбирают из целого числа от 1 до 500; и Компонент с), который представляет собой по меньшей мере один представитель, выбранный из Группы II.
-й
4 вариант осуществления представляет собой диспергирующую композицию, содержащую Компонент а), который представляет собой конденсационный полимер, полученный в результате конденсации формальдегида со структурой Формулы -(а):
3
4
где R, R независимо друг от друга выбирают из водорода, метильной и этильной групп; и Компонент b), который представляет собой сополимер структуры Формулы III и Формулы IV-(b):
7
8
15
16
9
14
17
где R, R, R, R независимо друг от друга выбирают из водорода, метильной и этильной групп, R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2, у означает целое число от 0 до 1, z выбирают из целого числа от 1 до 500; и Компонент с), который представляет собой смесь по меньшей мере одного представителя, выбранного из Группы I, и по меньшей мере одного представителя, выбранного из Группы II и Группы III.
-й
5 вариант осуществления представляет собой диспергирующую композицию, содержащую Компонент а), который представляет собой конденсационный полимер, полученный в результате конденсации формальдегида со структурой Формулы II-(а):
3
4
где R, R независимо друг от друга выбирают из водорода, метильной и этильной групп; и Компонент b), который представляет собой сополимер структуры Формулы III и Формулы IV-(b):
7
8
15
16
9
14
17
где R, R, R, R независимо друг от друга выбирают из водорода, метильной и этильной групп, R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2, у означает целое число от 0 до 1, z выбирают из целого числа от 1 до 500; и Компонент с), который представляет собой смесь по меньшей мере одного представителя, выбранного из Группы III, и по меньшей мере одного представителя, выбранного из Группы I и Группы II.
-й
6 вариант осуществления представляет собой диспергирующую композицию, содержащую Компонент а), который представляет собой конденсационный полимер, полученный в результате конденсации формальдегида со структурой Формулы II-(а):
3
4
где R, R независимо друг от друга выбирают из водорода, метильной и этильной групп; и Компонент b), который представляет собой сополимер структуры Формулы III и Формулы IV-(b):
7
8
15
16
9
14
17
где R, R, R, R независимо друг от друга выбирают из водорода, метильной и этильной групп, R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу имеющую число атомов углерода от 2 до 18, х означает целое число от 0 до 2, у означает целое число от 0 до 1, z выбирают из целого числа от 1 до 500; и Компонент с), который представляет собой по меньшей мере один представитель, выбранный из Группы II.
-й
7 вариант осуществления представляет собой диспергирующую композицию, содержащую Компонент а), который представляет собой конденсационный полимер, полученный в результате конденсации формальдегида со структурой Формулы II-(а):
3
4
где R, R независимо друг от друга выбирают из водорода, метильной и этильной групп; и Компонент b), который представляет собой сополимер структуры Формулы III и Формулы IV-(a) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой смесь по меньшей мере одного представителя, выбранного из Группы I, и по меньшей мере одного представителя, выбранного из Группы II и Группы III.
-й
8 вариант осуществления представляет собой диспергирующую композицию, содержащую Компонент а), который представляет собой конденсационный полимер, полученный в результате конденсации формальдегида со структурой Формулы II-(а):
3
4
где R, R независимо друг от друга выбирают из водорода, метильной и этильной групп; и Компонент b), который представляет собой сополимер структуры Формулы III и Формулы IV-(a) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой смесь по меньшей мере одного представителя, выбранного из Группы III, и по меньшей мере одного представителя, выбранного из Группы I и Группы II.
-й
9 вариант осуществления представляет собой диспергирующую композицию, содержащую Компонент а), который представляет собой конденсационный полимер, полученный в результате конденсации формальдегида со структурой Формулы II-(а):
3
4
где R, R независимо друг от друга выбирают из водорода, метильной и этильной групп; и Компонент b), который представляет собой сополимер структуры Формулы III и Формулы IV-(а) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой по меньшей мере один представитель, выбранный из Группы II.
-й
10 вариант осуществления представляет собой диспергирующую композицию, содержащую Компонент а), который представляет собой конденсационный полимер, полученный в результате конденсации формальдегида со структурой Формулы II-(а):
3
4
где R, R независимо друг от друга выбирают из водорода, метильной и этильной групп; и Компонент b), который представляет собой конденсационный полимер, полученный в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы I, и по меньшей мере одного представителя, выбранного из Группы II и Группы III.
-й
11 вариант осуществления представляет собой диспергирующую композицию, содержащую Компонент а), который представляет собой конденсационный полимер, полученный в результате конденсации формальдегида со структурой Формулы II-(а):
3
4
где R, R независимо друг от друга выбирают из водорода, метильной и этильной групп; и Компонент b), который представляет собой конденсационный полимер, полученный в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы III, и по меньшей мере одного представителя, выбранного из Группы I и Группы II.
-й
12 вариант осуществления представляет собой диспергирующую композицию, содержащую Компонент а), который представляет собой конденсационный полимер, полученный в результате конденсации формальдегида со структурой Формулы II-(а):
3
4
где R, R независимо друг от друга выбирают из водорода, метильной и этильной групп; и Компонент b), который представляет собой конденсационный полимер, полученный в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой по меньшей мере один представитель, выбранный из Группы II.
-й
13 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой сополимер структуры Формулы III и Формулы IV-(a):
7
8
10
11
12
9
13
где R, R, R, R, R независимо друг от друга выбирают из водорода, метильной и этильной групп, R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2, у означает целое число от 0 до 1, z выбирают из целого числа от 1 до 500; и Компонент с), который представляет собой смесь по меньшей мере одного представителя, выбранного из Группы I, и по меньшей мере одного представителя, выбранного из Группы II и Группы III.
-й
14 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой сополимер структуры Формулы III и Формулы IV-(a):
7
8
10
11
12
9
13
где R, R, R, R, R независимо друг от друга выбирают из водорода, метильной и этильной групп, R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2, у означает целое число от 0 до 1, z выбирают из целого числа от 1 до 500; и Компонент с), который представляет собой смесь по меньшей мере одного представителя, выбранного из Группы III, и по меньшей мере одного представителя, выбранного из Группы I и Группы II.
-й
15 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой сополимер структуры Формулы III и Формулы IV-(a):
7
8
10
11
12
9
13
где R, R, R, R, R независимо друг от друга выбирают из водорода, метильной и этильной групп, R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2, у означает целое число от 0 до 1, z выбирают из целого числа от 1 до 500; и Компонент с), который представляет собой по меньшей мере один представитель, выбранный из Группы II.
-й
16 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой конденсационный полимер, полученный в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R,R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы I, и по меньшей мере одного представителя, выбранного из Группы II и Группы III.
-й
17 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой конденсационный полимер, полученный в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы III, и по меньшей мере одного представителя, выбранного из Группы I и Группы II.
-й
18 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой конденсационный полимер, полученный в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой по меньшей мере один представитель, выбранный из Группы II.
-й
19 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой сополимер структуры Формулы III и Формулы IV-(a):
7
8
10
11
12
9
13
где R, R, R, R, R независимо друг от друга выбирают из водорода, метильной и этильной групп, R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2, у означает целое число от 0 до 1, z выбирают из целого числа от 1 до 500; и Компонент с), который представляет собой смесь по меньшей мере одного представителя, выбранного из Группы I, и по меньшей мере одного представителя, выбранного из Группы II и Группы III.
-й
20 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и зтильной групп; и Компонент b), который представляет собой сополимер структуры Формулы III и Формулы IV-(a):
7
8
10
11
12
9
13
где R, R, R, R, R независимо друг от друга выбирают из водорода, метильной и этильной групп, R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2, у означает целое число от 0 до 1, z выбирают из целого числа от 1 до 500; и Компонент с), который представляет собой смесь по меньшей мере одного представителя, выбранного из Группы III, и по меньшей мере одного представителя, выбранного из Группы
-й
21 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой сополимер структуры Формулы III и Формулы IV-(a):
7
8
10
11
12
9
13
где R, R, R, R, R независимо друг от друга выбирают из водорода, метильной и этильной групп, R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2, у означает целое число от 0 до 1, z выбирают из целого числа от 1 до 500; и Компонент с), который представляет собой по меньшей мере один представитель, выбранный из Группы II.
-й
22 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; Компонент b), который представляет собой сополимер структуры Формулы III и Формулы IV-(a) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой смесь по меньшей мере одного представителя, выбранного из Группы I, и по меньшей мере одного представителя, выбранного из Группы II и Группы III.
-й
23 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; Компонент b), который представляет собой сополимер структуры Формулы III и Формулы IV-(а) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой смесь по меньшей мере одного представителя, выбранного из Группы III, и по меньшей мере одного представителя, выбранного из Группы I и Группы П.
-й
24 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой сополимер структуры Формулы III и Формулы IV-(а) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой смесь по меньшей мере одного представителя, выбранного из Группы III, и по меньшей мере одного представителя, выбранного из Группы I и Группы II.
-й
25 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой сополимер структуры Формулы III и Формулы IV-(b):
7
8
15
16
9
14
17
где R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой смесь по меньшей мере одного представителя, выбранного из Группы I, и по меньшей мере одного представителя, выбранного из Группы II и Группы III.
-й
26 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; Компонент b), который представляет собой сополимер структуры Формулы III и Формулы IV-(b):
7
8
15
16
9
14
17
R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой смесь по меньшей мере одного представителя, выбранного из Группы III, и по меньшей мере одного представителя, выбранного из Группы I и Группы II.
-й
27 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; Компонент Ь), который представляет собой сополимер структуры Формулы III и Формулы IV-(b):
7
8
15
16
9
14
17
где R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой по меньшей мере один представитель, выбранный из Группы II.
-й
28 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой конденсационный полимер, полученный в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы I, и по меньшей мере одного представителя, выбранного из Группы II и Группы III.
-й
29 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой конденсационный полимер, полученный в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы III, и по меньшей мере одного представителя, выбранного из Группы I и Группы II.
-й
30 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой конденсационный полимер, полученный в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой по меньшей мере один представитель, выбранный из Группы II.
-й
31 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой сополимер структуры Формулы III и Формулы IV-(b):
7
8
15
16
9
14
17
где R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой смесь по меньшей мере одного представителя, выбранного из Группы I, и по меньшей мере одного представителя, выбранного из Группы II и Группы III.
-й
32 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой сополимер структуры Формулы III и Формулы IV-(b):
7
8
15
16
9
14
17
где R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой смесь по меньшей мере одного представителя, выбранного из Группы III, и по меньшей мере одного представителя, выбранного из Группы I и Группы II.
-й
33 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой сополимер структуры Формулы III и Формулы IV-(b):
7
8
15
16
9
14
17
где R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой по меньшей мере один представитель, выбранный из Группы II.
-й
34 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой сополимер структуры Формулы III и Формулы IV-(а) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой смесь по меньшей мере одного представителя, выбранного из Группы I, и по меньшей мере одного представителя, выбранного из Группы II и Группы III.
-й
35 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент Ь), который представляет собой сополимер структуры Формулы III и Формулы IV-(а) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой смесь по меньшей мере одного представителя, выбранного из Группы III, и по меньшей мере одного представителя, выбранного из Группы I и Группы II.
-й
36 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой сополимер структуры Формулы III и Формулы IV-(а) и IV-(b):
7
8
10
11
12
15
16
9
13
14
17
R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500; и Компонент с), который представляет собой по меньшей мере один представитель, выбранный из Группы II.
-й
37 вариант осуществления представляет собой диспергирующую композицию, содержащую Компонент а), который представляет собой конденсационный полимер, полученный в результате конденсации формальдегида со структурой Формулы II-(а):
3
4
где R и R независимо друг от друга выбирают из водорода, метильной и этильной групп; и Компонент b), который представляет собой смесь сополимера Формулы III и Формулы IV-(а):
7
8
10
11
12
15
16
9
13
где R, R, R, R, R, R, R независимо друг от друга выбирают из водорода, метильной и этильной групп; R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы I, и по меньшей мере одного представителя, выбранного из Группы II и Группы III.
-й
38 вариант осуществления представляет собой диспергирующую композицию, содержащую Компонент а), который представляет собой конденсационный полимер, полученный в результате конденсации формальдегида со структурой Формулы II-(а):
3
4
где R и R независимо друг от друга выбирают из водорода, метильной и этильной групп; и Компонент b), который представляет собой смесь сополимера Формулы III и Формулы IV-(а):
7
8
10
11
12
15
16
9
13
где R, R, R, R, R, R, R независимо друг от друга выбирают из водорода, метильной и этильной групп; R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы III, и по меньшей мере одного представителя, выбранного из Группы I и Группы II.
-й
39 вариант осуществления представляет собой диспергирующую композицию, содержащую Компонент а), который представляет собой конденсационный полимер, полученный в результате конденсации формальдегида со структурой Формулы II-(а):
3
4
где R и R независимо друг от друга выбирают из водорода, метильной и этильной групп; и Компонент b), который представляет собой смесь сополимера Формулы III и Формулы IV-(а):
7
8
10
11
12
15
16
9
13
где R, R, R, R, R, R, R независимо друг от друга выбирают из водорода, метильной и этильной групп; R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой по меньшей мере один представитель, выбранный из Группы II.
-й
40 вариант осуществления представляет собой диспергирующую композицию, содержащую Компонент а), который представляет собой конденсационный полимер, полученный в результате конденсации формальдегида со структурой Формулы II-(а):
3
4
где R и R независимо друг от друга выбирают из водорода, метильной и этильной групп; и Компонент b), который представляет собой смесь сополимера структуры Формулы III и Формулы IV-(b):
7
8
15
16
9
14
17
где R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы I, и по меньшей мере одного представителя, выбранного из Группы II и Группы III.
-й
41 вариант осуществления представляет собой диспергирующую композицию, содержащую Компонент а), который представляет собой конденсационный полимер, полученный в результате конденсации формальдегида со структурой Формулы II-(а):
3
4
где R и R независимо друг от друга выбирают из водорода, метильной и этильной групп; и Компонент и), который представляет собой смесь сополимера структуры Формулы III и Формулы IV-(b):
7
8
15
16
9
14
17
где R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы III, и по меньшей мере одного представителя, выбранного из Группы I и Группы II.
-й
42 вариант осуществления представляет собой диспергирующую композицию, содержащую Компонент а), который представляет собой конденсационный полимер, полученный в результате конденсации формальдегида со структурой Формулы II-(а):
3
4
где R и R независимо друг от друга выбирают из водорода, метильной и этильной групп; и Компонент b), который представляет собой смесь сополимера структуры Формулы III и Формулы IV-(b):
7
8
15
16
9
14
17
где R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой по меньшей мере один представитель, выбранный из Группы II.
-й
43 вариант осуществления представляет собой диспергирующую композицию, содержащую Компонент а), который представляет собой конденсационный полимер, полученный в результате конденсации формальдегида со структурой Формулы II-(а):
3
4
где R и R независимо друг от друга выбирают из водорода, метильной и этильной групп; и Компонент b), который представляет собой смесь сополимера структуры Формулы III и Формулы IV-(a) и IV-(b):
7
8
10
11
12
15
16
3
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы I, и по меньшей мере одного представителя, выбранного из Группы II и Группы III.
-й
44 вариант осуществления представляет собой диспергирующую композицию, содержащую Компонент а), который представляет собой конденсационный полимер, полученный в результате конденсации формальдегида со структурой Формулы II-(а):
3
4
где R и R независимо друг от друга выбирают из водорода, метильной и этильной групп; и Компонент b), который представляет собой смесь сополимера структуры Формулы III и Формулы IV-(a) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы III, и по меньшей мере одного представителя, выбранного из Группы I и Группы II.
-й
45 вариант осуществления представляет собой диспергирующую композицию, содержащую Компонент а), который представляет собой конденсационный полимер, полученный в результате конденсации формальдегида со структурой Формулы II-(а):
3
4
где R и R независимо друг от друга выбирают из водорода, метильной и этильной групп; и Компонент и), который представляет собой смесь сополимера структуры Формулы III и Формулы IV-(a) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой по меньшей мере один представитель, выбранный из Группы II.
46-й вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой смесь сополимера Формулы III и Формулы IV-(а):
7
8
10
11
12
15
16
9
13
где R, R, R, R, R, R, R независимо друг от друга выбирают из водорода, метильной и этильной групп; R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы I, и по меньшей мере одного представителя, выбранного из Группы II и Группы III.
-й
47 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой смесь сополимера Формулы III и Формулы IV-(а):
7
8
10
11
12
15
16
9
13
где R, R, R, R, R, R, R независимо друг от друга выбирают из водорода, метильной и этильной групп; R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, x означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы III, и по меньшей мере одного представителя, выбранного из Группы I и Группы II.
-й
48 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой смесь сополимера Формулы III и Формулы IV-(а):
7
8
10
11
12
15
16
9
13
где R, R, R, R, R, R, R независимо друг от друга выбирают из водорода, метильной и этильной групп; R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой по меньшей мере один представитель, выбранный из Группы II.
-й
49 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой смесь сополимера структуры Формулы III и Формулы IV-(b):
7
8
15
16
9
14
17
где R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
1
20
21
где R, R независимо друг от друга выбирают из водорода, метильной и этильной групп, R9 выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы I, и по меньшей мере одного представителя, выбранного из Группы II и Группы III.
-й
50 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой смесь сополимера структуры Формулы III и Формулы IV-(b):
7
8
15
16
9
14
17
где R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы III, и по меньшей мере одного представителя, выбранного из Группы I и Группы II.
-й
51 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой смесь сополимера структуры Формулы III и Формулы IV-(b):
7
8
15
16
9
14
17
где R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой по меньшей мере один представитель, выбранный из Группы II.
-й
52 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой смесь сополимера структуры Формулы III и Формулы IV-(a) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы I, и по меньшей мере одного представителя, выбранного из Группы II и Группы III.
-й
53 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой смесь сополимера структуры Формулы III и Формулы IV-(a) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы III, и по меньшей мере одного представителя, выбранного из Группы I и Группы II.
-й
54 вариант осуществления представляет собой диспергирующую композицию, содержащую Компонент а), который представляет собой конденсационный полимер, полученный в результате конденсации формальдегида со структурой Формулы II-(b):
5
6
где R, R независимо друг от друга выбирают из водорода, метильной и этильной групп; и Компонент b), который представляет собой смесь сополимера структуры Формулы III и Формулы IV-(a) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой по меньшей мере один представитель, выбранный из Группы II.
-й
55 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой смесь сополимера Формулы III и Формулы IV-(a):
7
8
10
11
12
15
16
9
13
где R, R, R, R, R, R, R независимо друг от друга выбирают из водорода, метильной и этильной групп; R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы I, и по меньшей мере одного представителя, выбранного из Группы II и Группы III.
-й
56 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой смесь сополимера Формулы III и Формулы IV-(a):
7
8
10
11
12
15
16
9
13
где R, R, R, R, R, R, R независимо друг от друга выбирают из водорода, метильной и этильной групп; R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы III, и по меньшей мере одного представителя, выбранного из Группы I и Группы II.
-й
57 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой смесь сополимера Формулы III и Формулы IV-(a):
7
8
10
11
12
15
16
9
13
где R, R, R, R, R, R, R независимо друг от друга выбирают из водорода, метильной и этильной групп; R выбирают из водорода и алкильной группы, имеющей число атомов углерода от 1 до 30, R выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой по меньшей мере один представитель, выбранный из Группы II.
-й
58 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой смесь сополимера структуры Формулы III и Формулы IV-(b):
7
8
15
16
9
14
17
где R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы I, и по меньшей мере одного представителя, выбранного из Группы II и Группы III.
-й
59 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой смесь сополимера структуры Формулы III и Формулы IV-(b):
7
8
15
16
9
14
17
где R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы III, и по меньшей мере одного представителя, выбранного из Группы I и Группы II.
-й
60 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой смесь сополимера структуры Формулы III и Формулы IV-(b):
7
8
15
16
9
14
17
где R, R, R, R независимо друг от друга выбирают из водорода, метильной и этильной групп; R выбирают из водорода и алкильной группы, имеющей число атомов углерода от 1 до 30, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
1
20
21
где R, R независимо друг от друга выбирают из водорода, метильной и этильной групп, R9 выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой по меньшей мере один представитель, выбранный из Группы II.
-й
61 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой смесь сополимера структуры Формулы III и Формулы IV-(a) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы I, и по меньшей мере одного представителя, выбранного из Группы II и Группы III.
-й
62 вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой смесь сополимера структуры Формулы III и Формулы IV-(а) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой смесь по меньшей мере одного представителя, выбранного из Группы III, и по меньшей мере одного представителя, выбранного из Группы I и Группы II.
63 и вариант осуществления представляет собой диспергирующую композицию, содержащую Компонент а), который представляет собой конденсационный полимер, полученный в результате конденсации формальдегида со структурой Формулы II-(а) и Формулы II-(b):
3
4
5
6
где R, R, R, R независимо друг от друга выбирают из водорода, метильной и этильной групп; и Компонент b), который представляет собой смесь сополимера структуры Формулы III и Формулы IV-(а) и IV-(b):
7
8
10
11
12
15
16
9
13
14
17
где R, R, R, R, R, R, R независимо друг от друга выбирают из водорода, метильной и этильной групп; R выбирают из водорода и алкильной группы, имеющей число атомов углерода от 1 до 30, R, R и R независимо друг от друга выбирают из водорода, метила, этила, гидрокси пропила, щелочного металла, щелочноземельного металла, аммония и амина, А означает алкиленовую группу, имеющую число атомов углерода от 2 до 18, х означает целое число от 0 до 2; у означает целое число от 0 до 1, z выбирают из целого числа от 1 до 500, и конденсационного полимера, полученного в результате конденсации формальдегида со структурой Формулы V и Формулы VI:
18
22
19
20
21
где R, R независимо друг от друга выбирают из водорода, метильной и этильной групп, R выбирают из водорода и алкильной группы, имеющей число атомов углерода от 1 до 30, R, R независимо друг от друга выбирают из водорода, алкильной группы, имеющей число атомов углерода от 1 до 4, А означает алкиленовую группу, имеющую число атомов углерода от 2 до 18, h выбирают из целого числа от 1 до 3, j выбирают из целого числа от 1 до 500; и Компонент с), который представляет собой по меньшей мере один представитель, выбранный из Группы II.
<Пример>
Приведенные ниже примеры используются для дополнительной иллюстрации изобретения без ограничения заявленной области защиты.
Диспергирующую композицию, содержащую Компоненты а), b) и с), смешивают с водой и полученную в результате смесь добавляют в бетон для определения его характеристик первоначальной осадки, текучести и прочности при сжатии.
В качестве примера, образцы водного раствора диспергатора приготавливают следующим образом: смешивают 500 г водного раствора Компонента а) с содержанием сухого вещества 40 мас. %, 200 г водного раствора Компонента b) с содержанием сухого вещества 50 мас. % и 10 г Компонента с), и дополнительно добавляют воду с получением в общей сложности 1000 г смеси.
3
В качестве примера, смешивают 400 г цемента, 813 г песка, 961 г щебня и 180 г воды с получением 1 м бетона.
Смесь воды и диспергирующей композиции добавляют в бетон с перемешиванием, и полученный в результате бетон готов для выполнения теста на первоначальную осадку и текучесть в соответствии с EN 12350-2 и теста на содержание воздуха в соответствии с EN 12350-7. Пробы полученного в результате бетона отверждают в соответствии с EN 12390-2 и полученные в результате отвержденные пробы готовы для выполнения теста на прочность при сжатии в соответствии с EN 12390-3.
В таблице 1 приведен перечень образцов и сравнительных образцов приготовления смеси воды и диспергирующей композиции.
В таблице 2 приведен перечень результатов тестов на текучесть бетона, первоначальную осадку бетона, содержание воздуха в бетоне, а также прочность при сжатии отвержденного бетона с добавлением образцов, перечисленных в Таблице 1. Примеры 0, 1, 2, C1, С2 соответствуют тестам на характеристики строительного раствора и бетона с добавлением образцов 0, 1, 2 и сравнительных образцов 1 и 2.